FR 2756422 A1 19980529 FR 9714872 A 19971121 La présente invention concerne un générateur rechargeable pour accumulateur à l'électrolyte polymère. Plus particulièrement, l'invention se rapporte à un générateur électrochimique, par exemple un générateur comportant une anode de lithium ou d'autres métaux alcalins, purs ou sous forme d'alliage, et un électrolyte polymère, dont les caractéristiques sont telles qu'il est possible d'augmenter sensiblement le nombre de cycles obtenus durant la vie normale du générateur. La rechargeabilité du lithium en présence d'électrolytes organiques mène généralement à une évolution morphologique importante de l'anode d'un métal alcalin, notamment de lithium, résultant en une perte d'utilisation de l'anode et/ou de l'apparition de lo dendrites en recharge. Ce phénomène est reconnu pour être très général avec tous les générateurs dans lesquels on utilise le lithium métallique. On se référera aux documents suivants: Industrial Chemistry Library, Volume 5, LITHIUM BATTERIES, New Materials, Developments and Perspectives, Chapter 1, authored by J.R. Dahn et coll., edited by G. Pistoia, Elsevier (1994). L'explication généralement reconnue pour ce phénomène est basée sur ce qui suit: 1- le lithium est thermo-dynamiquement instable en présence d'électrolytes organiques (solvant + sel de lithium) et produit une couche d'oxydation (plus ou moins passivante et qui dans certaines conditions, demeure conductrice des ions lithium); dans ce dernier cas la couche passivante se nomme SEI: Solid Electrolyte Interface. 2- pendant les cycles successifs de décharge et de recharge, le lithium se dissout et se redépose de façon irrégulière et à la fmn, devient électriquement isolé et/ou se consomme chimiquement, par réaction avec l'électrolyte organique (solvant et sel); 3- le résultat est une perte d'activité de l'anode et la formation d'une anode poreuse et irrégulière constituée de lithium dispersé, plus ou moins passivé. En général, on compense ce phénomène en augmentant la capacité de l'anode de lithium par rapport à la cathode de façon à obtenir en cyclage un nombre significatif de charges et de décharges. Le terme capacité de l'anode signifie la capacité de coulombs, c'est-à-dire, la quantité d'électricité présente dans l'anode sachant qu'une mole de lithium contient l'équivalent de 96500 Coulombs. Normalement, cette valeur est définie en coulombs par cm2, par exemple 10 coulombs/cm2. La capacité peut aussi être définie en milliampère-h/cm2 et la conversion s'effectue comme suit: 1 mAh/cm2 = 3,6 C/cm2 Le concept généralement utilisé pour définir le comportement général associé avec la difficulté de redéposer le lithium avec un rendement de 100% est appelé F.O.M. (Figure of Merit) (Second Inteniational Symposium on Polymer Electrolytes, Siena, Italy, June 14- 16, 1989 (Bélanger et coll.). Pour toutes ces raisons, les anodes de lithium dont la capacité est de 3 à 8 fois la capacité de la cathode correspondante sont généralement utilisées dans des générateurs secondaires. Cette procédure permet d'obtenir un nombre significatif de cycles de décharge/charge; cependant, elle réduit sensiblement la densité d'énergie du générateur à cause de la pénalité associée avec un excès de volume de lithium. Bien plus, des excès de Li augmentent sensiblement le coût du générateur. Par ailleurs, les risques associés à la manipulation des piles rechargeables au Li sont d'autant plus grands que le nombre d'excès de lithium est grand. Ceci est d'autant plus vrai si le cyclage s'accompagne d'une importante évolution morphologique du lithium, ce qui le rend plus réactif Le terme "morphologie" utilisé dans le contexte des anodes de lithium est une description de la rugosité de la surface développée lors du cyclage. Cette rugosité de surface s'étend dans certains cas extrêmes dans la masse de l'anode lorsque cette dernière devient poreuse lors du cyclage. Ainsi lorsque la morphologie d'une surface se développe, cela signifie aussi qu'elle devient plus rugueuse. Il existe plusieurs appareils pour analyser la surface d'une électrode afin d'en déterminer sa rugosité à + 1 micron. Une façon de limiter la croissance dendritique en milieu liquide a été d'utiliser des séparateurs poreux très fins et dans certains cas d'utiliser le séparateur poreux pour transmettre une pression sur l'anode de lithium (J. Dahn et coll. cité ci-dessus). Dans ce cas on cherche à utiliser des pores de séparateur dont la taille est inférieure à la taille des dendrites générées en milieux organiques liquides. Toutefois avec la pression, les pores du séparateur ont tendance à se boucher et à réduire la conductivité sérieusement. On a noté que le développement de la morphologie du lithium peut se produire également en présence d'électrolyte polymère mais à un degré moindre. Cette observation a confirmé l'évolution de la morphologie d'une anode de lithium, lorsqu'elle est cyclée dans des conditions répétitives. Les demandeurs ont illustré ce phénomène dans un travail antérieur. (Siena, Bélanger et coll. ci-haut). Des valeurs relativement élevées de F.O.M. notées pendant des expériences effectuées o F.O.M. > 100, ont cependant conduit à l'utilisation d'excès de lithium tout près de ou supérieure à trois fois la capacité de la cathode. Comme conséquence, des feuillards de lithium relativement épais ont généralement été utilisés dans des générateurs rechargeables au lithium métallique pour des raisons de disponibilité commerciale et la facilité de manutention, il a aussi été possible d'utiliser un collecteur de courant rigide qui s'applique contre le feuillard de lithium de façon à faciliter sa manutention et à prévoir un contact électrique. Afin d'optimiser les formes et les performances des générateurs à l'électrolyte polymère, et d'obtenir un générateur capable d'emmagasiner suffisamment d'énergie pour un véhicule électrique, la Demanderesse a développé des procédés de fabrication de films de lithium de plus en plus minces. On se référera aux brevets U.S. nos 4.517.265; 4.652.506; 4.794.060; et 4.897.917, de même qu'aux demandes de brevets américains nos 08/273.756 et 08/273.759. La Demanderesse a réussi aussi à supprimer le collecteur du courant rigide afin d'optimiser le coût de production et la densité d'énergie des générateurs. À titre d'exemple, la Demanderesse a produit des dispositifs en laboratoire de quelques mWh de même que d'autres dispositifs de plus de 10 Wh utilisant des feuillards de lithium sans collecteurs dans lesquels l'épaisseur varie entre 20 et 40ji. (J. Power Sources, 54 (1995) 163). Dans tous les cas, on a noté de bonnes performances pendant le cyclage avec une anode dont la capacité est trois fois plus élevée que celle des cathodes correspondantes, et quelques fois même plus. Dans des conditions similaires, lorsqu'on a utilisé des films de lithium plus minces et dont la capacité est inférieure (capacité trois fois plus élevée que celle de la cathode), on a noté une réduction rapide du nombre de cycles. Après avoir démonté ces générateurs, on a noté une importante évolution morphologique du film mince de lithium, laquelle est visible sur simple observation à l'oeil ou par une observation avec un microscope électronique à balayage. Dans le cas de ces feuilles très minces, l'évolution morphologique après cyclage est visible dans toute la profondeur du feuillard. L'évolution morphologique du lithium est donc particulièrement rapide dans les conditions suivantes: 1- lorsque l'excès de lithium est petit; 2lorsque le film de lithium est mince, courant rigide. Ces observations confirment la tendance observée dans l'art antérieur et constituent une limite importante par rapport à l'optimisation des performances des générateurs ayant une anode de lithium métallique, c'est-à-dire lorsque l'on désire réduire l'excès de la capacité du lithium par rapport à la cathode, supprimer la présence du collecteur rigide, lequel est souvent lourd et coûteux, ou même lorsque l'on désire réduire l'épaisseur du groupe de films constituant le générateur: anode/électrolyte polymère/cathode/collecteur pour optimiser la puissance et la cyclabilité. La présente invention a pour objet un générateur rechargeable à l'électrolyte o10 polymère utilisant une anode de métal alcalin, notamment le lithium métallique, et qui peut subir des cycles répétés profonds de charge et de décharge. La présente invention a aussi pour objet un générateur dans lequel l'anode de métal alcalin possède une faible capacité excédentaire de lithium lui permettant d'assurer la réaction réversible de l'anode et la collection électrique de cette dernière, par le maintien de la morphologie initiale sans formation de métal poreux ou de particules de métal électriquement isolés. Cette caractéristique de l'invention est rendue possible par l'absence d'une consommation massive du lithium par l'électrolyte polymère lors du cyclage dans les conditions de l'invention. La présente invention a pour autre objet l'utilisation de feuillards de lithium très minces, notamment installé par rapport à la cathode, et à maintenir des bonnes caractéristiques de cyclage. La présente invention a pour autre objet de réduire et/ou d'éliminer l'excès de capacité de l'anode de lithium requise avec les générateurs selon l'invention par rapport à l'art antérieur, en termes de sécurité, performance électrochimique, et coût associé avec cet excès de capacité de l'anode. Selon la présente invention, on a prévu un générateur rechargeable constitué d'une anode de métal alcalin, un électrolyte comprenant un polymère solide et un sel de métal alcalin, et une cathode capable de cycler réversiblement l'ion du métal alcalin, l'anode et l'électrolyte constituant un sous-ensemble du générateur, ce sous-ensemble possédant les caractéristiques suivantes: a- l'électrolyte polymère solide renferme un seuil maximum d'impuretés cumulées et mobiles capables de réagir avec l'anode et pouvant consommer au maximum l'équivalent de 1000 A de lithium ceci de manière à préserver sensiblement intacte les caractéristiques électrochimiques du film SEI; b- l'électrolyte polymère est homogène, élastique et est capable de transmettre une pression mécanique sur l'anode et de résister à la poussée dendritique du métal de l'anode en utilisant des déformations de moins de 35% de son épaisseur. Plus particulièrement, l'invention concerne un générateur rechargeable constitué d'une anode d'un métal, ou alliage alcalin ductile libre, d'au moins un électrolyte polymère conducteur des cations alcalins agissant comme séparateur ainsi que d'au moins une cathode, et un collecteur de courant, ladite cathode étant réversible aux cations du métal alcalin et de son collecteur de courant, caractérisé en ce que: - l'anode est constituée d'un feuillard métallique mince, de moins de 100 micromètres d'épaisseur, qui comporte en surface un film de passivation SEI, conducteur des ions du métal alcalin, capable de limiter la réaction entre ledit métal et l'électrolyte polymère et d'échanger des ions lithium lors des cycles successifs de décharge et de charge; - l'électrolyte polymère est un séparateur homogène, résistant aux déformations mécaniques et capable de transmettre une pression mécanique sur l'anode et de résister à la poussée dendritique du métal de l'anode en subissant un taux de déformation inférieur à % de son épaisseur; - l'électrolyte polymère du séparateur et le cas échéant, de la cathode, lorsqu'on utilise une cathode composite, contenant un seuil maximum d'espèces mobiles réactives au lithium cumulables à la surface de l'anode correspondant à une consommation équivalente de moins de 3000 A du métal alcalin, afin de préserver la qualité des échanges ioniques à l'interface anode/électrolyte polymère; - l'ensemble: anode du métal alcalin, électrolyte séparateur, cathode et collecteur est maintenu sous une contrainte mécanique suffisante de façon à ce que le séparateur puisse maintenir sous forme dense le feuillard de l'anode et préserver l'intégrité chimique et mécanique de son SEI, lors de cycles successifs de dissolution/placage. Selon une réalisation préférée de l'invention, l'anode a une épaisseur de moins de 1001 notamment inférieure à 40i. De préférence elle est faite de lithium ou d'un alliage de ce dernier. Un faible excès peut aussi être prévu pour assurer la conductivité électronique et la collection latérale du courant. D'autre part, l'anode peut aussi être constituée d'un feuillard non supporté utilisé comme anode sur ses deux faces. Un excès de l'anode est utilisé comme collecteur de courant du feuillard. Selon une autre réalisation préférée de l'invention, l'électrolyte polymère a normalement une épaisseur moindre que 501i notamment inférieure à 30L. Un électrolyte polymère préféré comporte des hétéro atomes (tel que l'oxygène ou l'azote) capables de solvater les cations d'un sel alcalin du même métal alcalin que l'anode. Selon une autre réalisation préférée de l'invention, l'électrolyte peut résister à une contrainte d'environ 200 psi à environ 60 C sans subir plus de 35% de déformation tout en continuant de protéger le générateur contre un court-circuit. Un électrolyte polymère utilisé de préférence selon l'invention possède un module d'élasticité de Young d'environ 50 psi à 60 C soit sensiblement le module d'Young du lithium métallique. De préférence, l'électrolyte polymère selon l'invention a une densité de noeuds de réticulation ou de points d'enchevêtrement des chaînes suffisante pour limiter la déformabilité à moins de 35% notamment 25% de son épaisseur originale, et le rendant résistant à la déformation du lithium pendant le cyclage. Les propriétés de déformabilité peuvent être obtenues selon l'invention par l'addition de charge inerte dans l'électrolyte en qualité suffisante pour limiter la déformabilité mentionnée ci-dessus et dont la taille est de préférence inférieure au micromètre. Les charges préférées comprennent l'alumine, de la silice ou de la magnésie à des tailles inférieures au micron. Les impuretés présentes dans l'électrolyte polymère et qui doivent être en quantité généralement limitée peuvent être à titre d'exemple constituées de fonctions réactives mobiles situées aux extrémités des chaînes de polymère. Selon l'invention, elles doivent être en quantité moindre que celles nécessaires pour consommer l'équivalent de 1000 A de lithium. Avec ce niveau d'impuretés il est possible de préserver l'intégrité du film de passivation à la surface du lithium (SEI). Les impuretés peuvent aussi être constituées d'eau, de solvants, de basses masses de polymère capables de diffuser vers le Li en consommant ce dernier. Elles peuvent aussi comprendre des molécules protiques ayant des groupements terminaux OH ou NH (voir Tableau I ci-dessous). Le contrôle des impuretés à un seuil minimum est essentiel dans la présente invention car la surface du lithium n'est pas renouvelée par l'évolution de la morphologie de surface du lithium lors du cyclage. La contrainte mécanique requise pour assurer l'une des caractéristiques de l'invention peut être obtenue en enroulant des feuillards de l'anode, de l'électrolyte et de la cathode sous forme de bobinots confinés dans un volume externe fixe, ou en maintenant les feuillards d'anode, d'électrolyte et de cathode sous une charge compressive, généralement comprise entre 5 et 150 psi. Une autre façon d'assurer la contrainte mécanique est de constituer l'anode, l'électrolyte et la cathode en un prisme maintenu sous pression constante ou à volume constant. Par exemple, le prisme peut être obtenu par enroulement à plat d'un ensemble constitué des feuillards de l'anode, l'électrolyte et la cathode ou par empilement des composantes du générateur. Un autre arrangement prismatique peut aussi être obtenu par empilement en zigzag des composantes du générateur. Une autre façon de réaliser l'invention consiste à contraindre par des moyens mécaniques le dispositif électrochimique dans un volume fixé. Selon une autre réalisation, l'anode est une anode durcie de lithium de façon à maintenir l'intégrité du feuillard d'anode non supporté et à assurer la collection du courant en cours de cyclage. L'anode de lithium peut aussi être un alliage à forte teneur de lithium moins ductile que le lithium pur et dont l'excès de lithium assure la fonction de collecteur de courant non déformable. Selon une autre réalisation de l'invention, la capacité de l'anode est environ 1,5 à 3,5 fois la capacité réversible de la cathode. Selon une autre réalisation, l'anode peut comprendre un feuillard de métal alcalin notamment de lithium, ou d'un alliage de ce dernier, supporté sur un collecteur adhérent au feuillard. Ce dernier peut être constitué d'un feuillard métallique conducteur tel que le cuivre, le fer ou le nickel ou tout autre métal ou alliage stable par rapport au lithium. Il peut aussi être fabriqué à partir d'un feuillard de matériau plastique également stable vis-à-vis du lithium, notamment le polypropylène ou le polyéthylène. Le collecteur peut comprendre un mince feuillard de Cu, Fe ou Ni. Selon une autre réalisation, l'anode peut être comprise entre deux demipiles constituées d'un électrolyte et d'une électrode positive. Il peut aussi comprendre deux films de métal alcalin, notamment le lithium, ou un alliage de ce dernier, montés sur les deux côtés d'un support mince et rigide central. Selon une autre réalisation, un second électrolyte mince et adhésif, peut être prévu entre l'électrolyte et l'anode, ou entre l'électrolyte et la cathode, ce dernier assurant l'établissement d'interfaces stables entre les divers constituants du générateur. Des caractéristiques et avantages de l'invention ressortiront des dessins annexés donnés à titre illustratif mais nullement limitatif, et sur lesquels: la figure 1 illustre la constitution d'un générateur rechargeable au lithium utilisant un électrolyte liquide contenu dans un séparateur poreux; la figure 2 montre un générateur utilisant un électrolyte polymère selon l'art antérieur (Siena, Bélanger et coll. cihaut) à un niveau de cyclage plus ou moins avancé avec collecteur sur l'anode métallique; la figure 3 montre un générateur utilisant un polymère selon l'art antérieur (Siena, Bélanger et coll.. ci-haut) à un niveau de cyclage plus ou moins avancé sans collecteur avec déformation de l'endos; la figure 4 illustre un générateur rechargeable à électrolyte polymère tel qu'observé au démontage avant cyclage selon l'invention, et montrant l'effet bénéfique de la pression mécanique sur l'interface lithium polymère et la préservation du film SEI lorsque l'électrolyte polymère est peu déformable; la figure 5 montre la micrographie d'une coupe cryogénique montrant les diverses interfaces d'une pile réalisée selon l'invention, démontrant la préservation du feuillard mince de lithium dense et le maintien de l'interface Lio/SEI/SEPD (séparateur à électrolyte polymère peu déformable) après plusieurs centaines de cycles, la micrographie a été réalisée à un grossissement de 1000; la figure 6 décrit schématiquement la coupe cryogénique d'une pile réalisée selon l'invention qui illustre la préservation de l'état de surface de l'électrolyte SEPD au démontage après plusieurs centaines de cycles. On notera tout d'abord qu'on a exagéré l'épaisseur du SEI pour en faciliter la visualisation. En se référant aux dessins, plus particulièrement la figure 1, on verra que le générateur illustré comporte une anode de LiO a d'une épaisseur d'environ 100it monté sur un collecteur d'anode g ici un feuillard de cuivre. Le générateur comporte en plus une cathode composite e bien connue de l'homme de l'art, montée sur un collecteur de cathode f; ici un feuillard de nickel. Disposé entre la cathode e et l'anode de Li a, on retrouve un électrolyte liquide d embibé dans un séparateur poreux conventionnel. En b on voit le profil de surface de l'anode après cyclage avec son film SEI. La référence c représente du Li particulaire noyé dans l'électrolyte d isolé électriquement et résultant du cyclage. Considérant maintenant la figure 2 qui représente un générateur de l'art antérieur utilisant un électrolyte polymère avec collecteur métallique selon l'art antérieur (Siena, Bélanger et coll. ci-haut) à un niveau de cyclage plus ou moins avancé, on verra que ce dernier comporte comme dans le cas du générateur illustré en figure 1, une anode de Li a, sauf que son épaisseur est d'environ 20g, monté sur un collecteur d'anode g, ici un feuillard de cuivre. Ce générateur, de même que celui de la figure 1 comprend une cathode composite e, bien connue de l'homme de l'art, montée sur un collecteur f ici un feuillard de nickel. Disposé entre la cathode e et l'anode Li( a', on retrouve un électrolyte polymère d' déformé par le cyclage de l'anode de lithium avec son film SEI. La référence h représente la déformation mécanique du feuillard de Li a' induit par les cycles de dépôt/dissolution du lithium. En b' on voit le profil de surface de l'anode après cyclage avec son film SEI. Le générateur illustré en figure 3 est une modification de celui illustré en figure 2 selon laquelle le générateur ne comporte pas de collecteur pour l'anode. On retrouve donc l0 une anode de Li a' cette fois-ci non supportée, un électrolyte polymère d' comme celui de la figure 2, une cathode composite e et son collecteur f. Dans ce cas, le profile b" de surface de l'anode après cyclage avec son film SEI est plus sévère que celui illustré figure 2. La référence i représente la déformation mécanique de la face arrière du feuillard de Li sans collecteur induit par les cycles de dépôt/dissolution du lithium. Il est à noter qu'en ce qui regarde les deux générateurs illustrés en figures 2 et 3 il s'agit de générateurs rechargeables au Li à électrolyte polymère déformable et cyclé sans contrôle de la pression sur l'interface LiO/SEI/Vélectrolyte polymère. En se référant maintenant à la figure 4, on voit qu'un générateur selon l'invention comporte une anode a" de lithium en film mince externe j sur le dispositif électrochimique. En figure 5, on retrouve sur la micrographie de la coupe cryogénique la cathode e montée sur son collecteur f l'électrolyte SPE d" une anode de lithium a"' et son collecteur g. Les éléments constitutifs du générateur illustrés en figure 6, sont les mêmes éléments correspondants du générateur illustré en figure 5, c'est-à-dire une anode de lithium a", une interface Lio/SEI/SEPD après plusieurs centaines de cycles _", un électrolyte polymère d", une cathode composite _e ainsi que son collecteur f La figure 1 illustre qu'après plusieurs cycles de charge et de décharge en milieu liquide, le lithium développe une morphologie de surface dendritique et des particules peuvent se détacher de la surface et s'isoler électriquement. Par contre, en se référant aux figures 2 et 3 qui représentent l'art antérieur en milieu polymère, on notera qu'après cyclage, la morphologie du lithium s'est développée mais beaucoup moins que précédemment considérant que l'anode n'a que 201i d'épaisseur. Aucune pression n'est alors appliquée. Dans le cas de la figure 4, l'électrolyte SEPD transmet la pression sur l'anode du générateur et empêche par le fait même le développement d'une morphologie à la surface et en profondeur du lithium. l0 On démontrera ci-après dans certains exemples de l'invention qu'après plusieurs centaines de cycles, la surface du lithium est encore très lisse et les aspérités sont inférieures à Ces résultats confirment que la combinaison de la pression et d'une faible déformabilité de l'électrolyte - séparateur (SEPD) permet le maintien d'un film de lithium mince dans une forme dense et uniforme. Le tableau 1 illustre l'effet de concentration du OH terminal dans les chaînes d'un polymère, notamment l'oxyde de polyéthylène, sur la masse moléculaire moyenne de ce dernier. La réaction lithium-espèce réactive est calculée sur la base d'une réaction d'un équivalent par rapport à l'autre équivalent pour évaluer l'épaisseur approximative du film de lithium chimiquement consommé. TABLEAU I Quantité de lithium réagi en contact avec les électrolytes de diverses masses moléculaires, étant donné une densité de polymère de 1,1 g/cc, une épaisseur d'électrolyte de 30ji, deux groupements terminaux OH par chaîne et un atome de Li réagissant avec chaque groupement OH. Il Masse Concentration Moles de groupe Épaisseur du moléculaire du 011 (moles de OH par cm2 Li ayant polymère Mw groupe OH) d'électrolyte réagi avec des groupes OH i1 X 10-5 gi or 5.000.000 2,2 X 10-4 6,6 X 1-10 10 A X 10-5 tx or 1.000.000 1,1 X 10-3 3,3 X 10-9 50 A X 10-4 I. or 100.000 1,1 X 10-2 3,3 X 10-8 500 A 1 X 10-3 p. or 50.000 2,2 X 10-2 6,6 X 10-8 1000 A X 10-3 IF or 10.000 1,1 X 10-1 3,3 X 10-7 5000 A Ce tableau considère uniquement des espèces mobiles pouvant atteindre le lithium. Ce critère a été trouvé très important pour maintenir la nature et la propriété électrochimique du SEI présent à la surface du film de lithium (300-3000 À). Il s'applique à d'autres sources d'impuretés capables de consommer du Li, notaumment les impuretés protiques, H20, -OH, NH- etc. Une consommation substantielle de lithium installé (quantité de coulombs/cm2 contenue dans l'électrode de lithium à l'assemblage du générateur) par les impuretés de liquides mobiles réactifs peut provoquer la formation d'un film de lithium oxydé qui est trop épais, non passivant ou très peu conducteur à travers les ions Li+. En plus de la pureté chimique requise de l'électrolyte polymère, afin de maintenir la qualité de l'interface LiO/électrolyte polymère solide pendant le cyclage, ce dernier doit posséder ses propres propriétés mécaniques qui lui permettent d'être actif comme séparateur mécanique et de maintenir la géométrie de l'interface LiO/électrolyte polymère solide pendant des cycles de charge et de décharge. La résistance mécanique macroscopique ou microscopique de l'électrolyte polymère permet à ce dernier de résister contre les déformations mécaniques du lithium pendant les cycles de charge et de décharge et contre l'apparition possible de dendrites. L'utilisation d'un polymère électrolyte capable de subir desdéformations mécaniques locales constitue donc une approche totalement différente de celle utilisée avec les électrolytes liquides, o, en général, la séparation mécanique est obtenue par l'utilisation d'un séparateur poreux imprégné d'un électrolyte liquide dans lequel les pores sont généralement plus petits que 1 g. Dans ce cas, c'est le séparateur poreux qui résiste à la formation de dendrites et la déformation de l'anode de lithium. Les propriétés mécaniques minimums requises du séparateur électrolyte polymère sont déterminées par un test de pénétration standard effectué sur la face de l'électrolyte exposé à l'anode de lithium. Une méthode préférée de préparer le générateur selon la présente invention l0 consiste à préserver la surface de lithium de même que la géométrie de l'interface LiO/électrolyte polymère solide par un confinement interne du générateur (forme cylindrique) et/ou en contrôlant la pression sur l'ensemble du générateur. De préférence, les générateurs selon l'invention possèdent une épaisseur moindre que 200g et comportent une anode de lithium dont l'épaisseur est moins que 50i, dans laquelle la capacité installée est moindre que quatre fois la capacité de la cathode correspondante. Ces générateurs permettent d'obtenir un grand nombre de cycles profonds sans une évolution morphologique étendue de l'anode de lithium. Ceci réduit dramatiquement les préoccupations touchant la sécurité, puisque s'étant départi de la pulvérisation du lithium, les dangers reliés avec la réactivité du lithium hautement dispersé sont éliminés. L'invention est illustrée par les exemples non limitatifs qui suivent: Pour les exemples on a utilisé 3 types de polymères: Des copolymères à base d'oxyde d'éthylène et de distribution statistique avec fonctions allyles réticulables. Ces polymères sont de haute masse moléculaire (plus de 200,000) afin de conférer des propriétés mécaniques au séparateur et pour limiter le nombre de terminaisons réactives en bouts de chaîne (tels que décrits dans les brevets U.S. 4.578.326 et 4.758. 483); le copolymère à base d'oxyde d'éthylène et de distribution statistique avec des fonctions méthacrylates facilement réticulables. Ces polymères sont de masses moléculaires élevées (200 000) pour les mêmes raisons que ci-haut (demande de brevet canadien 2,111,049); polymères de basse masse (de l'ordre de 10,000) comportant des fonctions acrylates multi-fonctionnelles en bout de chaîne, de façon à éliminer les fonctions OH terminales. Ces polymères facilement réticulables confèrent des propriétés mécaniques telle la faible déformabilité associée à la forte densité de noeuds de réticulation (demande de brevet US 08/371 437, 11 janvier 95). Les modes de réticulation de ces différents types de polymère sont à titre d'exemples: par voie radicalaire, activé chimiquement, thermiquement ou par irradiation par Irgacure 651. Les cellules 4 cm2 assemblées pour la caractérisation des différents exemples sont réalisées comme suit: l'anode est constituée de Li métallique d'environ 10 à 35 microns avec ou sans support de Ni; la membrane d'électrolyte faite à partir des polymères décrits ci-dessus avec le LiCF3SO2N en concentration 0/Li = 30/1 et d'épaisseur variant entre 10 et 30 microns; la cathode est constituée d'un mélange de matériaux actifs, de noir et d'électrolyte dans les proportions volumiques voisines de 40:03:57, et reposant sur un collecteur métallique généralement de Ni ou d'Al, de capacité variant entre 1 à 2 mAh/cm2 soit d'épaisseur variant entre 40 et 80 microns. L'assemblage du générateur fut effectué dans une boîte à gants sous argon. EXEMPLE1 On a assemblé deux générateurs identiques, incluant une anode de lithium/Ni et une cathode basée sur l'oxyde de vanadium. Dans le premier générateur la membrane d'électrolyte de 501i d'épaisseur fut séchée sous vide à 80 C pendant 24 heures (H20 2000 ppm) avant d'être utilisée dans le générateur. Après avoir cyclé les 2 générateurs à 60 C, pendant 20 cycles, I'impédance du générateur mesurée à 25 C a plus que triplée (160 ohm-cm2 vs ohm-cm2) par rapport au générateur dans lequel l'électrolyte fut proprement séchée. Dans un deuxième essai, nous avons rajouté à l'électrolyte 20% de polyoxyde d'éthylène dont la masse moléculaire était de Mw = 2000 et contenant des fonctions hydroxyles terminales. Comme dans le cas précédent, en moins de 15 cycles, un générateur lithium/oxyde de vanadiun cyclé à 60 C a développé une impédance supérieure à ohm-cm2 tandis que le premier générateur donnait une impédance inférieure à ohm-cm2. La.mesure d'impédance, principalement attribuée à l'anode confirme les résultats contenus dans le tableau I sur l'effet des impuretés mobiles réactives et cumulables à la surface du lithium. Pour les exemples qui suivent, la teneur en eau (ou en impuretés réactives) sera toujours maintenue en bas de 200 ppm pour préserver les propriétés électrochimiques du SEI. EXEMPLE 2 Dans cet exemple, nous avons caractérisé 4 types de membranes appartenant aux familles de polymères décrites ci-haut selon leur degré de déformabilité. Pour caractériser la déformation nous avons utilisé un dispositif mesurant la pénétration d'une pointe de 7mm de diamètre sous une poussée de 240 g et une épaisseur de film de l'ordre de 40-60 microns. Ce test est effectué à 60 C, c'est-à-dire lorsque l'électrolyte est amorphe et correspond à la température d'opération des générateurs. Les résultats sont présentés dans le tableau II ci-dessous. Une fois leur déformabilité caractérisée, ces électrolytes ont été montés en piles identiques à l'exemple précédent. Il est intéressant de remarquer que ces mesures de déformabilité du séparateur telles que présentées au tableau II, se rapprochent de celles mesurées dans les mêmes conditions pour un feuillard lithium métallique (de l'ordre de 20 %). Ces valeurs illustrent donc la possibilité de contrôler la morphologie du Li au cours du cyclage par le biais des propriétés de non-déformation de l'électrolyte séparateur. TABLEAU Il Type de polymère Réticulation Pénétration Dureté Vandenberg Aucune 66% Mou Anionique Faible irradié 58% Mou Vandenberg 2% peroxyde 35% Semi-dur Anionique Forte irradié 30% Semi-dur VdB-Met-6 2% peroxyde 20% Dur ERM UV 22% Dur Lithium 20% (150 microns) La pénétration est exprimée en pourcentage de l'épaisseur de la membrane qui se situe normalement entre 40 et 60 microns. Ce test de pénétration sera utilisé comme une mesure semi-quantitative de la déformabilité des séparateurs. Les taux de pénétration sensiblement égaux entre les séparateurs de l'invention et le lithium laisse entendre qu'un effet bénéfique peut être obtenu chaque fois que le module de Young du séparateur se rapproche ou excède de celui de Li soit environ 80 psi. EXEMPLE 2a Une pile a été assemblée avec un électrolyte considéré comme "mou", typiquement un électrolyte VdB de masse 200000 séché sans agent de réticulation qui présente une déformation de 66% de son épaisseur. Ceci correspond au descriptif de la figure 2. On observe après démontage (100 cycles) une interpénétration très marquée de l'électrolyte et du lithium malgré la présence du Cu comme collecteur. De surcroît, après 50 cycles, des problèmes d'inefficacité coulombique sont apparus. La surface du Li présentait aussi des rugosités importantes de l'ordre de 15 microns. EXEMPLE 3 Trois cellules identiques ont été assemblées dans une boîte à gants remplie d'argon utilisant le même électrolyte anionique réticulé à 2% de peroxyde de benzoyle et possédant une dureté de 35% de déformation dans les mêmes conditions de charge que celles décrites à l'exemple 2. L'électrolyte est donc un électrolyte semi-dur. Le lithium avait 35[t d'épaisseur, monté sur un collecteur de courant en Ni de 8 microns d'épaisseur et sa capacité en coulombs était d'environ 4 fois celle du matériau de cathode utilisé, c'est-à-dire 1 mAhcm2 d'une électrode composite d'oxyde de vanadiun. Ces trois cellules furent cyclées strictement dans les mêmes conditions de courant et de voltage, sauf que chaque cellule fut soumise à différentes charges compressives (pression): 0 psi, 50 psi et 100 psi. Après 100 cycles, les trois cellules fiurent démontrées et observées sous un microscope à électrode de balayage (SEM). Il fut noté que la morphologie du lithium s'était développée de façon significative avec des pressions de 0 psi tandis qu'à 50 psi, la surface était devenue quelque peu rugueuse, et que celle soumise à 100 psi de charge montrait un lithium presque identique à celui utilisé lors de l'assemblage original. Ceci fut aussi confirmé par examen profilométrique en surface avec un appareil DEKTAK. La déformabilité de l'électrolyte étant dans ce cas du même ordre de grandeur que celle du Li. L'infiuence de la pression est notable mais ne peut contenir totalement le développement morphologique lors d'un cyclage prolongé. EXEMPLE 4 On a assemblé deux cellules identiques dans une boîte à gants remplie d'argon. Cette fois on a utilisé un lithium (libre) non supporté en configuration biface, c'est-à-dire, placé entre deux demi-piles constituées de cathodes d'oxyde de vanadium de capacité 1 mAh/cm2 et de films d'électrolytes de 35 microns. Le lithium libre avait 30a d'épaisseur. La dureté de l'électrolyte était de 35%, donc considérée comme une membrane semi-dure. La configuration correspond à: positive/électrolyte/lithium/électrolyte/positive. L'épaisseur totale de la cellule était d'environ 200g. Cette configuration comporte un excès de Li équivalent à 2 fois la capacité de la cathode ce qui assure son rôle de collecteur. Les deux cellules furent mises à des conditions de cyclage identiques: 1,5 - 3,3 volts comme limite de voltage avec régime de décharge de 6 heures et un régime de charge de 12 heures. Une fut cyclée sous une pression de charge de 50 psi et l'autre sans pression pour 50 cycles. Les deux possédaient d'excellentes propriétés de cyclage: efficacité coulombique près de 100% et un haut taux d'utilisation du matériau de la cathode. L'analyse post-mortem a montré que la cellule cyclée sans pression avait un profil de surface montrant des pics et des vallées de + 10i tandis que dans la seconde cellule, le lithium était resté très uniforme avec une rugosité de surface qui n'excédait pas + 1 g. EXEMPLE 5 On a assemblé deux cellules similaires dans une chambre sèche dans laquelle l'humidité relative était inférieure à 1%. Dans les deux cellules de 3,9 cm2, on a utilisé la même électrode positive (oxyde de vanadium à 5 C/cm2) et le même électrolyte d'une épaisseur de 30 microns. Dans le premier cas on a utilisé un feuillard de lithium libre de g comme anode tandis que dans le second cas l'anode était constituée d'un lithium d'une épaisseur de 20g laminé sur un feuillard de nickel de 9.i d'épaisseur. Après 100 cycles (C/6 décharge et C/12 charge), les deux cellules furent démontrées pour examen. Dans la première cellule, le lithium non supporté avait développé un profil de surface mesurable de l'ordre de + 5gi et montrait la présence d'une quantité de lithium passivé sur sa surface, résultat de l'interpénétration de lithium et du SPE au cours des cycles successifs (illustré à la figure 3). Au cours de la même période, la deuxième cellule avait développé passablement moins de rugosité. La détermination de l'activité chimique du lithium par réaction avec le méthanol (en mesurant l'hydrogène produit) montrait que le Li était encore complètement actif même si certaines portions n'étaient pas en contact électrique avec la majeure partie de l'électrolyte. Cet exemple (cellule #1) montre l'évolution morphologique du Li très mince et non supporté (en surface et dans la masse), voir figure 3, et la perte de contact électrique résultant du cyclage, le lithium restant majoritairement à l'état métallique en présence d'un électrolyte polymère sec. La cellule #2 (figure 2) montre cependant que cette évolution morphologique peut être plus ou moins contrôlée par l'utilisation d'un collecteur support adhérent au feuillard mince de Li. EXEMPLE 6 On peut utiliser une combinaison de facteurs favorables pour améliorer le comportement du cyclage. Dans cet exemple, on a cyclé deux cellules similaires dans les mêmes conditions de cyclage. L'une des cellules fut soumise à une pression de 50 psi, tandis que la seconde cellule fut cyclée à 0 psi. La première cellule avait aussi son anode de lithium laminée sous un collecteur de courant de cuivre tandis que la seconde utilisait un feuillard de lithium libre. Les deux cellules furent construites en utilisant la même demi-pile, c'est-à-dire la même cathode composite laminée sur un électrolyte d'une épaisseur de microns. La capacité de la cathode était de 7 C/cm2. L'électrolyte était semi-dur avec environ 30% de pénétration. L'impédance initiale des deux cellules était identique à 60 C. Nonobstant, au cours du cyclage, la réaction de la première cellule à des pics de courant était améliorée par rapport à la seconde cellule. De façon similaire, la première cellule présentait un meilleur comportement au cyclage. Après 200 cycles, les deux cellules furent démontées et l'analyse de la rugosité de la surface de lithium montrait que la première cellule avait une meilleure morphologie de lithium:: + 3g par rapport à + 12g pour la seconde cellule. EXEMPLE 7 Dans un arrangement similaire à l'exemple précédent, on a combiné deux effets favorables, la dureté de l'électrolyte et l'utilisation d'un collecteur de courant de lithium pour donner des caractéristiques de bonne puissance et de cyclage. Dans la première cellule, une membrane de 30 microns de VdB-méthacrylate (voir tableau II). Dans le cas de la seconde cellule, un électrolyte ERM de 35 microns dur fut utilisé avec collecteur de courant sur le lithium. Les électrolytes avaient 20g d'épaisseur et une dureté équivalente à une déformation inférieure à 20% de leur épaisseur originale. On a utilisé le même dispositif que celui utilisé dans l'exemple 2. Chacune des cellules était maintenue sous une pression de 15 psi. Même après 300 cycles, la surface du lithium dans les deux cellules était sensiblement dépourvue de rugosité, soit inférieur à +/- 1 micron et a donc permis de perturber au minimum la surface géométrique du SEI. La surface des électrolytes est également demeurée intacte (figure 6). EXEMPLE 8 Dans une autre cellule 4 cm2, on a utilisé une anode de lithium très mince (10g) laminée sur un feuillard de cuivre 10. contre une électrode positive de 6 C/cm2. Ceci correspond à un excès d'environ 20% de la capacité de l'électrode positive. On a utilisé un électrolyte dur de 25g d'épaisseur (20% de pénétration) et la cellule fut soumise à une pression de 50 psi. On a obtenu 120 cycles avec bon maintien de la capacité et excellente efficacité coulombique (près de 100 %). Ce résultat montre encore qu'un bon choix de matériau et de condition de cyclage peut améliorer de façon appréciable le comportement de la cellule. Pour tout générateur de taille importante basé sur le lithium métallique, il est important de réduire la qualité de lithium au strict minimum requis. Ainsi on améliore grandement la sécurité du générateur surtout dans le cas o il pourrait y avoir une montée anormale de la température notamnent au-dessus de la température de fusion du Li. EXEMPLE 9 Le bénéfice obtenu par la combinaison d'un séparateur dur fut vérifié aussi dans un arrangement bi-face correspondant à ce qui suit: électrode positive/électrolyte/lithium/ électrolyte/électrode positive. L'électrode positive avait une capacité utile de 5 C/cm2 et l'épaisseur de l'électrolyte était de 20it. L'épaisseur de l'anode de lithium centrale était de g correspondant à un excès de 0,5. La dureté de l'électrolyte était la même que dans l'exemple 7 ci-dessus.. Après 100 cycles (50 psi), la cellule montrait encore un bon comportement au cyclage et la rugosité de la surface de lithium était moindre que + 21I. Le lithium conserve une structure continue qui le rend tout à fait apte à jouer son rôle de collecteur de courant. EXEMPLE 10 Dans ce dernier exemple, on a utilisé la même électrode positive et le même électrolyte que dans l'exemple 8. Au lieu d'utiliser le lithium métallique pur comme anode, on a utilisé un alliage de lithium et d'aluminium renfermant un (1) at.% A1 et 99 at.% de lithium. Cette petite quantité d'aluminium a un effet direct sur la dureté de l'anode. Cet alliage peut cependant être laminé aussi mince que le lithium métallique. On a noté que ce type d'anode de lithium légèrement allié n'affecte pas défavorablement le comportement de l'anode en cyclage, ni son impédance. L'analyse post- mortem de la surface du lithium confirme que la surface demeure aussi lisse que le lithium pur. La combinaison des différents facteurs illustrés dans les exemples précédents: pureté, faible déformabilité du SPE, utilisation de la pression ou d'un support métallique adhérent à l'électrode de Li, montre que l'on peut optimiser l'interface Li-électrolyte polymère au cyclage et ainsi réduire l'excès de lithium installé. Le fait qu'il est possible de produire des générateurs électrochimiques avec certains "électrolytes polymères" secs et une anode de lithium métallique qui ne consomment pas de lithium a fait en sorte de produire des conditions expérimentales et des formulations permettant de donner une anode/électrolyte polymère optimisée et compléter les générateurs électrochimiques capables de subir un grand nombre de cycles de décharge et de charge sans l'évolution significative de la morphologie de l'anode de lithium et sans modification significative de la surface Li /électrolyte polymères. Contrairement à l'art antérieur, surtout basé sur les électrolytes liquides, il a maintenant été établi que l'évolution de la morphologie du lithium au cyclage dans le cas d'un électrolyte polymère est plutôt le résultat d'une opération mécanique sur le feuillard mince (contrainte induite par les cycles de charge et de décharge) qu'une passivation- consommation chimique du Lio métallique. Dans la présente invention on prend profit de cette particularité d'un système solide en combinant électrolyte dur et pression mécanique pour préserver l'anode de lithium sous forme compacte lors du cyclage. La présente invention décrit les spécifications requises des électrolytes polymères pour assurer la cyclabilité des anodes de lithium notamment au niveau des propriétés mécaniques de déformabilité et de leurs compositions chimiques: basse teneur en espèces mobiles réactives au Li tels que solvants protiques ou basses masses de polymères comportant des groupements terminaux réactifs Li. On prend ainsi avantage dans la présente invention des propriétés mécaniques de l'électrolyte séparateur pour transmettre la pression sur l'anode de Li. Il a maintenant été établi, contrairement à l'art antérieur, qu'il est possible d'avoir des ensembles LiO/électrolyte polymère optimisés et des générateurs rechargeables dans lesquels l'excès de lithium par rapport à la capacité de la cathode est clairement inférieur à 3, de préférence entre 1 et 2 et même inférieure à 1. REVENDICATIONS 1. Générateur rechargeable constitué d'une anode (a") d'un métal alcalin, ou alliage alcalin ductile, d'au moins un électrolyte polymère (d") conducteur des cations alcalins agissant comme séparateur ainsi que d'au moins une cathode (e), réversible aux cations du métal alcalin et de son collecteur de courant, caractérisé en ce que: - l'anode (a") comprend un feuillard métallique mince, de moins de micromètres d'épaisseur, qui comporte en surface un film de passivation SEI (b"), capable de limiter la réaction entre ledit métal et l'électrolyte polymère (d") et d'échanger des ions lithium lors des cycles successifs de décharge et de charge; l'électrolyte polymère (d") comprend un séparateur homogène, résistant aux déformations mécaniques, et capable de transmettre une pression sur l'anode et de résister à la poussée dendritique du métal de l'anode, en subissant un taux de déformation inférieur à % de son épaisseur; l'électrolyte polymère (d") du séparateur et le cas échéant, de la cathode (e), lorsqu'on utilise une cathode composite, contient un seuil maximum d'espèces mobiles réactives au lithium cumulables à la surface de l'anode correspondant à une consommation équivalente de moins de 3000 A du métal alcalin afin de préserver la qualité des échanges ioniques à l'interface anode/électrolyte polymère; - l'ensemble anode (a") du métal alcalin, électrolyte séparateur (d"), cathode (e) et collecteur (f) est maintenu sous une contrainte mécanique suffisante de façon à ce que le séparateur puisse confiner le feuillard de l'anode en place et préserver l'intégrité de l'interface lithium-électrolyte polymère lors de cycles successifs de dissolution/placage. 2. Générateur rechargeable selon la revendication 1, caractérisé en ce que ladite anode (a") a une épaisseur inférieure à 40 micromètres. 3. Générateur rechargeable selon la revendication 1, caractérisé en ce que le taux de déformation de l'électrolyte (d") est inférieur à 25% de son épaisseur. 4. Générateur rechargeable selon la revendication 1, caractérisé en ce que ladite anode (a") est constituée de lithium ou d'un alliage ductile de ce dernier. 5. Générateur rechargeable selon la revendication 1, caractérisé en ce qu'un excès de ladite anode (a") est également utilisé comme collecteur de courant du feuillard. 6. Générateur rechargeable selon la revendication 1, caractérisé en ce que ladite anode (a") est constituée d'un feuillard non supporté utilisé comme anode sur ses deux faces. 7. Générateur rechargeable selon la revendication 1, caractérisé en ce que l'électrolyte polymère a une épaisseur inférieure à 30j. 8. Générateur rechargeable selon la revendication 1, caractérisé en ce que ledit électrolyte polymère (d") comporte des hétéro atomes donneurs d'oxygène ou d'azote capables de solvater des cations d'un sel du même métal alcalin que l'anode.. 9. Générateur rechargeable selon la revendication 1, caractérisé en ce que ledit électrolyte polymère (d") possède un module d'élasticité de l'ordre de 50 psi, soit sensiblement le module de Young du lithium métallique. 10. Générateur rechargeable selon la revendication 1, caractérisé en ce que ledit électrolyte polymère (d") a une densité de noeuds de réticulation ou d'enchevêtrement des chaînes suffisante pour limiter la déformabilité à moins de 35% de son épaisseur originale, et le rendant résistant à la déformation du lithium pendant le cyclage. 11. Générateur rechargeable selon la revendication 1, caractérisé en ce que l'électrolyte polymère (d") comprend une charge inerte par rapport au métal alcalin, qui lui confère ladite dureté et dont la taille est inférieure au micromètre. 12. Générateur rechargeable selon la revendication 11, caractérisé en ce que ladite charge comprend de l'alumine, de la silice ou de la magnésie. 13. Générateur rechargeable selon la revendication 1, dont l'électrolyte comprend un seuil d'impuretés ou de groupements réactifs mobiles inférieur à l'équivalent de 1000 Angstroms de Li consommé. 14. Générateur rechargeable selon la revendication 1, caractérisé en ce que la contrainte mécanique est une pression exercée sur l'anode (a") du générateur par le séparateur et est comprise entre 5 et 150 psi. 15. Générateur rechargeable selon la revendication 1, caractérisé en ce que ladite contrainte mécanique est assurée en enroulant des feuillards de l'anode (a"), de l'électrolyte (d") et de la cathode (e) sous forme de bobinots qui sont confinés dans un volume externe fixe. 16. Générateur rechargeable selon la revendication 1, caractérisé en ce que l'anode (a"), l'électrolyte (d") et la cathode (e) sont constitués en un prisme maintenu sous pression constante ou à volune constant. 17. Générateur rechargeable selon la revendication 16, caractérisé en ce que le prisme est obtenu par enroulement à plat constitué de feuillards d'anode (a"), d'électrolyte (d") et de cathode (e), ou par empilement en zigzag. 18. Générateur rechargeable selon la revendication 1, caractérisé en ce que ladite anode (a") est une anode durcie de lithium de façon à maintenir l'intégrité du feuillard d'anode non supporté et à assurer la collection de courant en cours de cyclage. 19. Générateur rechargeable selon la revendication 1, caractérisé en ce que l'anode (a") de lithium est un alliage à forte teneur de lithium moins ductile que le lithium pur et dont l'excès de lithium assure la fonction de collecteur de courant non déformable. 20. Générateur rechargeable selon la revendication 1, caractérisé en ce que la capacité de l'anode (a") est entre environ 1,5 à 3,5 fois la capacité réversible de la cathode. 21. Générateur rechargeable selon la revendication 1, caractérisé en ce que l'anode (a") comprend un feuillard de métal alcalin ou d'un alliage de ce dernier supporté sur un collecteur adhérent audit feuillard. 22. Générateur rechargeable selon la revendication 1, supporté sur un feuillard de plastique, typiquement polypropylène, polyéthylène. 23. Générateur rechargeable selon la revendication 22, caractérisé en ce que ledit s collecteur (f) comprend un mince feuillard de Cu, Fe ou Ni. 24. Générateur rechargeable selon la revendication 1, caractérisé en ce que l'anode (a") est comprise entre deux demi-piles constituées d'un électrolyte (d") et d'une électrode positive. 25. Générateur rechargeable selon la revendication 1, caractérisé en ce que l'anode (a") comprend deux films de métal alcalin ou un alliage de ce dernier montés sur les deux côtés d'un support central mince et rigide. 26. Générateur rechargeable selon la revendication 1, caractérisé en ce qu'un second électrolyte (b"), mince et adhésif, est prévu entre ledit électrolyte (d") et ladite anode (a"), ou entre ledit électrolyte et ladite cathode, ledit second électrolyte mince (b") assurant l'établissement d'interfaces stables entre les divers constituants du générateur. 27. Ensemble d'une anode d'un métal, ou alliage alcalin ductile et d'au moins un électrolyte polymère conducteur des cations alcalins agissant comme séparateur pour générateur rechargeable, caractérisé en ce que: l'anode (a") comprend un feuillard métallique mince, de moins de 100 micromètres d'épaisseur, qui comporte en surface un film de passivation SEI (b"), capable de limiter la réaction entre ledit métal et l'électrolyte polymère et d'échanger des ions lithium lors des cycles successifs de décharge et de charge, caractérisé en ce que: l'électrolyte polymère (d") est un séparateur ou partie de séparateur homogène, résistant aux déformations élastiques, et capable de transmettre une pression mécanique sur l'anode (a") et de résister à la poussée dendritique du métal de l'anode en subissant un taux de déformation inférieur à 35% de son épaisseur; - l'électrolyte polymère (d") du séparateur contient un seuil maximum d'espèces réactives au lithium cumulable à la surface de l'anode (a") permettant de préserver la qualité des échanges ioniques à I'interface anode/électrolyte polymère; l'ensemble anode (a") du métal alcalin, électrolyte séparateur, est maintenu sous une contrainte mécanique suffisante de façon à ce que le séparateur puisse confiner le feuillard de l'anode en place et préserver l'intégrité de l'interface lithium-électrolyte lors des cycles successifs de dissolution/placage d'un générateur comportant ledit sous ensemble.5